【事件の表示】
　上記当事者間の特許第４３６１２３９号発明「防汚塗料組成物、該組成物からなる塗膜、該塗膜で被覆された基材、および防汚方法」の特許無効審判事件について、次のとおり審決する。
【結　論】
　訂正を認める。
　本件審判の請求を却下する。
　審判費用は、請求人の負担とする。
【理　由】
１．事件の経緯
　本件特許無効審判事件に係る特許第４３６１２３９号の経緯は次のとおりである。
　
平成１４年３月６日：出願（特願２００２−６０６９６号）
平成１５年９月１９日：出願公開（特開２００３−２６１８１６号）
平成２０年７月１４日：拒絶査定（同月２２日発送）
同年８月２１日：拒絶査定不服審判請求（不服２００８−２１４４６号）
平成２１年７月１５日：前置審査において特許査定（同月２８日発送）
同年８月２１日：特許権の設定登録（請求項の数３８）
同年１１月１１日：特許掲載公報発行
　
平成２４年４月２７日：請求人が本件特許無効審判を請求
　請求の趣旨：特許第４３６１２３９号の特許請求の範囲の請求項１、２、２１及び２２に記載された発明についての特許を無効とする、審判費用は被請求人の負担とする、との審決を求める。
同年７月２３日：被請求人が答弁書及び訂正請求書を提出
　
２．訂正請求について
　請求人による訂正請求（以下、「本件訂正請求」という。）について検討する。
（１）訂正の内容
　本件訂正請求は、願書に添付された明細書の特許請求の範囲の訂正を請求するものであって、次の訂正事項をその内容とする。
ア．請求項１に係る訂正
　訂正事項１：請求項１を削除する。
　
イ．請求項２に係る訂正
　訂正事項２：請求項２を削除する。
　
ウ．請求項３〜２０（一群の請求項）に係る訂正
（ア）訂正事項３：請求項３について、
「前記金属化合物[Ｃ]が、二価の金属の酸化物、水酸化物および炭酸塩からなる群より選択される金属化合物であることを特徴とする請求項１または２に記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、または
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物であって、
　前記金属化合物[Ｃ]が、二価の金属の酸化物、水酸化物および炭酸塩からなる群より選択される金属化合物であることを特徴とする防汚塗料組成物。」と訂正する。
　
（イ）訂正事項４：請求項５について、
「前記カルボン酸[Ｂ]が、アビエチン酸、デヒドロアビエチン酸、ジヒドロアビエチエン酸、テトラヒドロアビエチン酸、ノルアガテン酸、アガテンジカルボン酸、アガテンジカルボン酸モノアルキルエステル、セコデヒドロアビエチン酸およびそれらの異性体の内から選択される少なくとも１種のカルボン酸を含有する樹脂酸または樹脂酸誘導体である請求項１〜４の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３もしくは４に記載の防汚塗料組成物であって、
　前記カルボン酸[Ｂ]が、アビエチン酸、デヒドロアビエチン酸、ジヒドロアビエチエン酸、テトラヒドロアビエチン酸、ノルアガテン酸、アガテンジカルボン酸、アガテンジカルボン酸モノアルキルエステル、セコデヒドロアビエチン酸およびそれらの異性体の内から選択される少なくとも１種のカルボン酸を含有する樹脂酸または樹脂酸誘導体である防汚塗料組成物。」と訂正する。
　
（ウ）訂正事項５：請求項６について、
「前記カルボン酸[Ｂ]が、イソノナン酸、バーサチック酸、ナフテン酸、オレイン酸、リノール酸、リノレン酸、トール油脂肪酸、大豆油脂肪酸の内から選択される少なくとも１種の有機酸であることを特徴とする請求項１〜４の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３もしくは４に記載の防汚塗料組成物であって、
　前記カルボン酸[Ｂ]が、イソノナン酸、バーサチック酸、ナフテン酸、オレイン酸、リノール酸、リノレン酸、トール油脂肪酸、大豆油脂肪酸の内から選択される少なくとも１種の有機酸であることを特徴とする防汚塗料組成物。」と訂正する。
　
（エ）訂正事項６：請求項７について、
「前記脱水剤[Ｄ]が、無機脱水剤である請求項１〜６の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜６の何れかに記載の防汚塗料組成物であって、
　前記脱水剤[Ｄ]が、無機脱水剤である防汚塗料組成物。」と訂正する。
　
（オ）訂正事項７：請求項８について、
「前記重合性不飽和カルボン酸シリルエステルから誘導される成分単位(ａ)が、下記式（Ｉ）で表されるシリル(メタ)アクリレートから誘導される成分単位を含有することを特徴とする請求項１〜７の何れかに記載の防汚塗料組成物。
【化１】
　｜
　ＣＨ2　
　｜
　ＣＲ1ＣＯＯＳｉＲ2Ｒ3Ｒ4　
　｜　　　　　　　　　　　　　…(I)
（式（Ｉ）中、Ｒ1は、水素またはメチル基を示し、Ｒ2、Ｒ3、Ｒ4は、互いに同一でも異なっていてもよく、それぞれ水素原子、アルキル基、シクロアルキル基、置換基を有していてもよいフェニル基、アルキルシリルオキシ基の何れかを示す。）」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜７の何れかに記載の防汚塗料組成物であって、
　前記重合性不飽和カルボン酸シリルエステルから誘導される成分単位(ａ)が、下記式（Ｉ）で表されるシリル(メタ)アクリレートから誘導される成分単位を含有することを特徴とする防汚塗料組成物。
【化１】
　｜
　ＣＨ2　
　｜
　ＣＲ1ＣＯＯＳｉＲ2Ｒ3Ｒ4　
　｜　　　　　　　　　　　　　…(I)
（式（Ｉ）中、Ｒ1は、水素またはメチル基を示し、Ｒ2、Ｒ3、Ｒ4は、互いに同一でも異なっていてもよく、それぞれ水素原子、アルキル基、シクロアルキル基、置換基を有していてもよいフェニル基、アルキルシリルオキシ基の何れかを示す。）」と訂正する。
　
（カ）訂正事項８：請求項１０について、
「前記シリルエステル共重合体（Ａ）が、重合性不飽和カルボン酸シリルエステルから誘導される成分単位(ａ)とともに、極性基含有（メタ）アクリレートから誘導される成分単位（ｂ）を含有することを特徴とする請求項１〜９の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜９の何れかに記載の防汚塗料組成物であって、
　前記シリルエステル共重合体（Ａ）が、重合性不飽和カルボン酸シリルエステルから誘導される成分単位(ａ)とともに、極性基含有（メタ）アクリレートから誘導される成分単位（ｂ）を含有することを特徴とする防汚塗料組成物。」と訂正する。
　
（キ）訂正事項９：請求項１２について、
「前記シリルエステル共重合体（Ａ）が、
　下記式（I-a）で表されるシリル（メタ）アクリレート成分単位(ａ-１)：
【化３】
　｜
　ＣＨ2　
　｜
　ＣＲ10ＣＯＯＳｉＲ11Ｒ12Ｒ13　
　｜　　　　　　　　　　　　　…(I-a)
（式（Ｉ-ａ）中、Ｒ10は、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）、および
　下記式（Ｉ-ｂ）で表されるシリル（メタ）アクリレート成分単位（ａ-２）：
【化４】
　｜
　ＣＨ2　
　｜
　ＣＲ10ＣＯＯＳｉＲ14Ｒ15Ｒ16　
　｜　　　　　　　　　　　　　…(I-b)
（式（Ｉ-ｂ）中、Ｒ10は、水素原子またはメチル基を示し、Ｒ14およびＲ15は、それぞれ独立に、炭素数が３〜１０の分岐またはシクロアルキル基を示し、Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）
　を含有する共重合体であることを特徴とする請求項１〜１１の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１１の何れかに記載の防汚塗料組成物であって、
　前記シリルエステル共重合体（Ａ）が、
　下記式（I-a）で表されるシリル（メタ）アクリレート成分単位(ａ-１)：
【化３】
　｜
　ＣＨ2　
　｜
　ＣＲ10ＣＯＯＳｉＲ11Ｒ12Ｒ13　
　｜　　　　　　　　　　　　　…(I-a)
（式（Ｉ-ａ）中、Ｒ10は、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）、および
　下記式（Ｉ-ｂ）で表されるシリル（メタ）アクリレート成分単位（ａ-２）：
【化４】
　｜
　ＣＨ2　
　｜
　ＣＲ10ＣＯＯＳｉＲ14Ｒ15Ｒ16　
　｜　　　　　　　　　　　　　…(I-b)
（式（Ｉ-ｂ）中、Ｒ10は、水素原子またはメチル基を示し、Ｒ14およびＲ15は、それぞれ独立に、炭素数が３〜１０の分岐またはシクロアルキル基を示し、Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）
　を含有する共重合体であることを特徴とする防汚塗料組成物。」と訂正する。
　
（ク）訂正事項１０：請求項１３について、
「さらに防汚剤（Ｅ）を含有することを特徴とする請求項１〜１２の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１２の何れかに記載の防汚塗料組成物であって、
　さらに防汚剤（Ｅ）を含有することを特徴とする防汚塗料組成物。」と訂正する。
　
（ケ）訂正事項１１：請求項１６について、
「さらに体質顔料または着色顔料として、カルボン酸のカルボキシル基１当量に対して５０００当量までの過剰量の酸化亜鉛（Ｆ）を含有することを特徴とする請求項１〜１５の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１５の何れかに記載の防汚塗料組成物であって、
　さらに体質顔料または着色顔料として、カルボン酸のカルボキシル基１当量に対して５０００当量までの過剰量の酸化亜鉛（Ｆ）を含有することを特徴とする防汚塗料組成物。」と訂正する。
　
（コ）訂正事項１２：請求項１７について、
「さらに、溶出促進成分（Ｇ）を含有することを特徴とする請求項１〜１６の何れかに記載の防汚塗料組成物。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１６の何れかに記載の防汚塗料組成物であって、
　さらに、溶出促進成分（Ｇ）を含有することを特徴とする防汚塗料組成物。」と訂正する。
　
（サ）訂正事項１３：請求項１８について、
「請求項１〜１７の何れかに記載の防汚塗料組成物から形成されてなることを特徴とする防汚塗膜。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１７の何れかに記載の防汚塗料組成物から形成されてなることを特徴とする防汚塗膜。」と訂正する。
　
（シ）訂正事項１４：請求項１９について、
「請求項１〜１７の何れかに記載の防汚塗料組成物から形成された防汚塗膜で表面を被覆された船舶、水中構造物または漁具・漁網。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１７の何れかに記載の防汚塗料組成物から形成された防汚塗膜で表面を被覆された船舶、水中構造物または漁具・漁網。」と訂正する。
　
（ス）訂正事項１５：請求項２０について、
「船舶、水中構造物または漁具・漁網の基材表面に、請求項１〜１７の何れかに記載の防汚塗料組成物を塗布し乾燥させて、得られた塗膜で、上記基材表面を被覆する船舶、水中構造物または漁具・漁網の防汚方法。」を
「船舶、水中構造物または漁具・漁網の基材表面に、防汚塗料組成物を塗布し乾燥させて、得られた塗膜で、上記基材表面を被覆する船舶、水中構造物または漁具・漁網の防汚方法であって、
　前記防汚塗料組成物が、
　[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、カルボン酸[Ｂ]中のカルボキシル基１当量に対して０．１５〜５０当量の[Ｄ]脱水剤とを、攪拌、混合または分散して得られる防汚塗料組成物、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上であり、かつ、脱水剤[Ｄ]が０．１５〜５０当量となるように接触させ、
　次いで、得られた組成物と、[Ａ]重合性不飽和カルボン酸シリルエステルから誘導される成分単位を含有するシリルエステル共重合体とを、攪拌、混合または分散して得られる防汚塗料組成物、または
　請求項３〜１７の何れかに記載の防汚塗料組成物である、船舶、水中構造物または漁具・漁網の防汚方法。」と訂正する。
　
エ．請求項２１に係る訂正
　訂正事項１６：請求項２１を削除する。
　
オ．請求項２２に係る訂正
　訂正事項１７：請求項２２を削除する。
　
カ．請求項２３〜３８（一群の請求項）に係る訂正
（ア）訂正事項１８：請求項２３について、
「前記金属化合物[Ｃ]が、二価の金属の酸化物、水酸化物および炭酸塩からなる群より選択される金属化合物であることを特徴とする請求項２１または２２に記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、または
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法であって、
　前記金属化合物[Ｃ]が、二価の金属の酸化物、水酸化物および炭酸塩からなる群より選択される金属化合物であることを特徴とする防汚塗料組成物の製造方法。」と訂正する。
　
（イ）訂正事項１９：請求項２５について、
「前記カルボン酸[Ｂ]が、アビエチン酸、デヒドロアビエチン酸、ジヒドロアビエチエン酸、テトラヒドロアビエチン酸、ノルアガテン酸、アガテンジカルボン酸、アガテンジカルボン酸モノアルキルエステル、セコデヒドロアビエチン酸およびそれらの異性体の内から選択される少なくとも１種のカルボン酸を含有する樹脂酸または樹脂酸誘導体である請求項２１〜２４の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３もしくは２４に記載の防汚塗料組成物の製造方法であって、
　前記カルボン酸[Ｂ]が、アビエチン酸、デヒドロアビエチン酸、ジヒドロアビエチエン酸、テトラヒドロアビエチン酸、ノルアガテン酸、アガテンジカルボン酸、アガテンジカルボン酸モノアルキルエステル、セコデヒドロアビエチン酸およびそれらの異性体の内から選択される少なくとも１種のカルボン酸を含有する樹脂酸または樹脂酸誘導体である防汚塗料組成物の製造方法。」と訂正する。
　
（ウ）訂正事項２０：請求項２６について、
「前記カルボン酸[Ｂ]が、イソノナン酸、バーサチック酸、ナフテン酸、オレイン酸、リノール酸、リノレン酸、トール油脂肪酸、大豆油脂肪酸の内から選択される少なくとも１種の有機酸であることを特徴とする請求項２１〜２４の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３もしくは２４に記載の防汚塗料組成物の製造方法であって、
　前記カルボン酸[Ｂ]が、イソノナン酸、バーサチック酸、ナフテン酸、オレイン酸、リノール酸、リノレン酸、トール油脂肪酸、大豆油脂肪酸の内から選択される少なくとも１種の有機酸であることを特徴とする防汚塗料組成物の製造方法。」と訂正する。
　
（エ）訂正事項２１：請求項２７について、
「前記脱水剤[Ｄ]が、無機脱水剤である請求項２１〜２６の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜２６の何れかに記載の防汚塗料組成物の製造方法であって、
　前記脱水剤[Ｄ]が、無機脱水剤である防汚塗料組成物の製造方法。」と訂正する。
　
（オ）訂正事項２２：請求項２８について、
「前記脱水剤[Ｄ]が、カルボン酸[Ｂ]中のカルボキシル基１当量に対して、０．１５〜５０当量の量で含まれている請求項２１〜２７の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜２７の何れかに記載の防汚塗料組成物の製造方法であって、
　前記脱水剤[Ｄ]が、カルボン酸[Ｂ]中のカルボキシル基１当量に対して、０．１５〜５０当量の量で含まれている防汚塗料組成物の製造方法。」と訂正する。
　
（カ）訂正事項２３：請求項２９について、
「前記重合性不飽和カルボン酸シリルエステルから誘導される成分単位(ａ)が、下記式（Ｉ）で表されるシリル(メタ)アクリレートから誘導される成分単位を含有することを特徴とする請求項２１〜２８の何れかに記載の防汚塗料組成物の製造方法。
【化５】
　｜
　ＣＨ2　
　｜
　ＣＲ1ＣＯＯＳｉＲ2Ｒ3Ｒ4　
　｜　　　　　　　　　　　　　…(I)
（式（Ｉ）中、Ｒ1は、水素またはメチル基を示し、Ｒ2、Ｒ3、Ｒ4は、互いに同一でも異なっていてもよく、それぞれ水素原子、アルキル基、シクロアルキル基、置換基を有していてもよいフェニル基、アルキルシリルオキシ基の何れかを示す。）」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜２８の何れかに記載の防汚塗料組成物の製造方法であって、
　前記重合性不飽和カルボン酸シリルエステルから誘導される成分単位(ａ)が、下記式（Ｉ）で表されるシリル(メタ)アクリレートから誘導される成分単位を含有することを特徴とする防汚塗料組成物の製造方法。
【化５】
　｜
　ＣＨ2　
　｜
　ＣＲ1ＣＯＯＳｉＲ2Ｒ3Ｒ4　
　｜　　　　　　　　　　　　　…(I)
（式（Ｉ）中、Ｒ1は、水素またはメチル基を示し、Ｒ2、Ｒ3、Ｒ4は、互いに同一でも異なっていてもよく、それぞれ水素原子、アルキル基、シクロアルキル基、置換基を有していてもよいフェニル基、アルキルシリルオキシ基の何れかを示す。）」と訂正する。
　
（キ）訂正事項２４：請求項３１について、
「前記シリルエステル共重合体（Ａ）が、重合性不飽和カルボン酸シリルエステルから誘導される成分単位(ａ)とともに、極性基含有（メタ）アクリレートから誘導される成分単位（ｂ）を含有することを特徴とする請求項２１〜３０の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜３０の何れかに記載の防汚塗料組成物の製造方法であって、
　前記シリルエステル共重合体（Ａ）が、重合性不飽和カルボン酸シリルエステルから誘導される成分単位(ａ)とともに、極性基含有（メタ）アクリレートから誘導される成分単位（ｂ）を含有することを特徴とする防汚塗料組成物の製造方法。」と訂正する。
　
（ク）訂正事項２５：請求項３３について、
「前記シリルエステル共重合体（Ａ）が、
　下記式（I-a）で表されるシリル（メタ）アクリレート成分単位(ａ-１)：
【化７】
　｜
　ＣＨ2　
　｜
　ＣＲ10ＣＯＯＳｉＲ11Ｒ12Ｒ13　
　｜　　　　　　　　　　　　　…(I-a)
（式（Ｉ-ａ）中、Ｒ10は、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）、および
　下記式（Ｉ-ｂ）で表されるシリル（メタ）アクリレート成分単位（ａ-２）：
【化８】
　｜
　ＣＨ2　
　｜
　ＣＲ10ＣＯＯＳｉＲ14Ｒ15Ｒ16　
　｜　　　　　　　　　　　　　…(I-b)
（式（Ｉ-ｂ）中、Ｒ10は、水素原子またはメチル基を示し、Ｒ14およびＲ15は、それぞれ独立に、炭素数が３〜１０の分岐またはシクロアルキル基を示し、Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）
　を含有する共重合体であることを特徴とする請求項２１〜３２の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜３２の何れかに記載の防汚塗料組成物の製造方法であって、
　前記シリルエステル共重合体（Ａ）が、
　下記式（I-a）で表されるシリル（メタ）アクリレート成分単位(ａ-１)：
【化３】
　｜
　ＣＨ2　
　｜
　ＣＲ10ＣＯＯＳｉＲ11Ｒ12Ｒ13　
　｜　　　　　　　　　　　　　…(I-a)
（式（Ｉ-ａ）中、Ｒ10は、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）、および
　下記式（Ｉ-ｂ）で表されるシリル（メタ）アクリレート成分単位（ａ-２）：
【化４】
　｜
　ＣＨ2　
　｜
　ＣＲ10ＣＯＯＳｉＲ14Ｒ15Ｒ16　
　｜　　　　　　　　　　　　　…(I-b)
（式（Ｉ-ｂ）中、Ｒ10は、水素原子またはメチル基を示し、Ｒ14およびＲ15は、それぞれ独立に、炭素数が３〜１０の分岐またはシクロアルキル基を示し、Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）
　を含有する共重合体であることを特徴とする防汚塗料組成物の製造方法。」と訂正する。
　
（ケ）訂正事項２６：請求項３４について、
「さらに防汚剤（Ｅ）を含有することを特徴とする請求項２１〜３３の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜３３の何れかに記載の防汚塗料組成物の製造方法であって、
　さらに防汚剤（Ｅ）を含有することを特徴とする防汚塗料組成物の製造方法。」と訂正する。
　
（コ）訂正事項２７：請求項３７について、
「さらに体質顔料または着色顔料として、カルボン酸のカルボキシル基１当量に対して５０００当量までの過剰量の酸化亜鉛（Ｆ）を含有することを特徴とする請求項２１〜３６の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜３６の何れかに記載の防汚塗料組成物の製造方法であって、
　さらに体質顔料または着色顔料として、カルボン酸のカルボキシル基１当量に対して５０００当量までの過剰量の酸化亜鉛（Ｆ）を含有することを特徴とする防汚塗料組成物の製造方法。」と訂正する。
　
（サ）訂正事項２８：請求項３８について、
「さらに、溶出促進成分（Ｇ）を含有することを特徴とする請求項２１〜３７の何れかに記載の防汚塗料組成物の製造方法。」を
「[Ｂ]カルボン酸と、[Ｃ]二価または三価の金属の酸化物、水酸化物および炭酸塩からなる群より選択される金属化合物とを、カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体と、[Ｄ]脱水剤とを、攪拌、混合または分散することを特徴とする防汚塗料組成物の製造方法、
　[Ｂ]カルボン酸と、[Ｃ]二価または三価の金属の酸化物、水酸化物および炭酸塩からなる群より選択される金属化合物と、[Ｄ]脱水剤とを、
　カルボン酸［Ｂ］中のカルボキシル基１当量に対して、前記金属化合物［Ｃ］を構成する金属の当量数が、１．２当量以上となるように接触させ、
　次いで、得られた組成物と、[Ａ]重合性不飽和カルボン酸シリルエステルから誘導される成分単位を含有するシリルエステル共重合体とを、攪拌、混合または分散することを特徴とする防汚塗料組成物の製造方法、または
　請求項２３〜３７の何れかに記載の防汚塗料組成物の製造方法であって、
　さらに、溶出促進成分（Ｇ）を含有することを特徴とする防汚塗料組成物の製造方法。」と訂正する。
　
（２）訂正の目的、新規事項の追加及び拡張・変更の存否
ア．訂正の目的
（ア）請求項１、２、２１及び２２に係る訂正（訂正事項１、２、１６及び１７）は、特許無効審判が請求された請求項について請求項ごとに訂正をするものであるところ、当該請求項を削除するものであるから、特許請求の範囲の減縮を目的とするものである。
　そうすると、請求項１、２、２１及び２２に係る訂正（訂正事項１、２、１６及び１７）は、いずれも特許法第１３４条の２第１項ただし書第１号に掲げる事項を目的とするものである。
　
（イ）請求項３〜２０及び２３〜３８に係る訂正（訂正事項３〜１５及び１８〜２８）は、それぞれ一群の請求項ごとに訂正をするものであるところ、請求項３〜２０に係る訂正は、他の請求項である請求項１又は２の記載を引用する請求項の記載を当該他の請求項の記載を引用しないものとする訂正であり、また、請求項２３〜２８に係る訂正は、他の請求項である請求項２１又は２２の記載を引用する請求項の記載を当該他の請求項の記載を引用しないものとする訂正である。
　そうすると、請求項３〜２０及び２３〜３８に係る訂正（訂正事項３〜１５及び１８〜２８）は、いずれも特許法第１３４条の２第１項ただし書き第４号に掲げる事項を目的とするものである。
　
イ．新規事項の追加及び拡張・変更の存否
（ア）請求項１、２、２１及び２２に係る訂正（訂正事項１、２、１６及び１７）は、当該請求項を削除するものであるから、願書に添付された明細書に記載された事項の範囲内においてしたものであり、かつ、実質上特許請求の範囲を拡張し、又は変更するものではない。
　そうすると、請求項１、２、２１及び２２に係る訂正（訂正事項１、２、１６及び１７）は、いずれも特許法第１３４条の２第９項で準用する同法第１２６条第５項及び第６項の規定に適合する。
　
（イ）請求項３〜２０及び２３〜３８に係る訂正（訂正事項３〜１５及び１８〜２８）は、他の請求項の記載を引用する請求項の記載を当該他の請求項の記載を引用しないものとする訂正であるから、この訂正の前後で当該請求項に係る発明は何ら変更されるものではなく、したがって、願書に添付された明細書に記載された事項の範囲内においてしたものであり、かつ、実質上特許請求の範囲を拡張し、又は変更するものではない。
　そうすると、請求項３〜２０及び２３〜３８に係る訂正（訂正事項３〜１５及び１８〜２８）は、いずれも特許法第１３４条の２第９項で準用する同法第１２６条第５項及び第６項の規定に適合する。
　
（３）むすび
　以上のとおりであるから、本件訂正請求は、特許法第１３４条の２第１項ただし書各号に掲げる事項を目的とし、かつ同条第９項において準用する同法第１２６条第５項及び第６号の規定に適合するので、当該訂正を認める。
　
３．本件特許無効審判について
　本件特許無効審判の請求の趣旨は、審判請求書に記載のとおり「特許第４３６１２３９号の特許請求の範囲の請求項１、２、２１及び２２に記載された発明についての特許を無効とする、……、との審決を求める」ものであるところ、上記したとおり、被請求人の訂正請求により明細書の特許請求の範囲が訂正された結果、本件特許無効審判が請求された請求項１、２、２１及び２２に係る発明はすべて存在しないこととなった。
　そうすると、本件特許無効審判請求は、存在しない請求項に係る特許について無効にすることを請求するものであり、これは不適法な審判請求であって、その補正をすることができないものであるから、特許法第１３５条の規定により審決をもってこれを却下する。
　また、本件特許無効審判に関する費用については、特許法第１６９条第２項で準用する民事訴訟法第６１条の規定により、請求人が負担すべきものとする。
　よって、結論のとおり審決する。